СПОСОБ ПОЛУЧЕНИЯ ПОРИСТОГО УГЛЕРОДНОГО МАТЕРИАЛА НА ОСНОВЕ ВЫСОКОРАСЩЕПЛЕННОГО ГРАФИТА

3
1. Способ получения пористого углеродного материала на основе высокорасщепленного графита, включающий термическое разложение интеркалированного соединения фторированного графита, отличающийся тем, что термическое разложение ведут в полости технологического объема при соблюдении отношения V/M=0,025÷0,25, где V - размер полости технологического объема, дм, М - масса интеркалированного соединения фторированного графита, г.
2. Способ по п.1, отличающийся тем, что масса интеркалированного соединения фторированного графита при термическом разложении составляет не менее 10 г.
3. Способ по п.1 или 2, отличающийся тем, что интеркалированное соединение фторированного графита нагревают до температуры 60÷250°C.